Brevet FR2491103A1 — publié le 19820402

Tissu d'égouttage. L'invention concerne des structures tissées, telles que des tamis d'égouttage et de formage et des tissus de support, qui sont utiliséesnotamment dans l'industrie du papier. Il est connu d'imprégner des tissus d'égouttage, dans le but d'en améliorer le fonctionnement, à l'aide de certaines résines synthétiques, comme par exemple à l'aide de résines polyacrylates ou époxy. Ainsi par exemple les feutres tissés munis d'un tissu de support sont imprégnés pour augmenter l'endurance des fils. Les tamis d'égouttage et de formage multifilaires sont imprégnés pour augmenter l'endurance et la résistance. Les tamis monofilaires sont imprégnés avec les substances mentionnées pour augmenter la durée de vie et pour faciliter le nettoyage. D'une part ces imprégnations présentent certains avantages, notamment en ce qui concerne l'endurance du tissu, d'autre part elles ne correspondent pas de façon satisfaisante au milieu dans lequel est utilisé le tissu. Par exemple il est connu de façon générale que les feutres tissés s encrassent la plupart du temps au niveau des points de croisement de la chaine et de la trame du tissu de support. L'imprégnation avec les résines mentionnées ci-dessus, qui possèdent un caractère hydrophobe, augmente même le danger de colmatage au niveau des points de croisement. L'utilisation de résines pour l'imprégnation de tamis, qui est connue, n'a aucun effet avantageux sur la capacité d'élimination de l'eau du tamis. La présente invention permet d'éliminer les inconvénients mentionnés. Le tissu d'égouttage suivant l'invention , constitué par des fibres synthétiques, és ventuellement avec une certaine teneur en fibres naturelles, est caractérisé en ce qu'il comporte à la surface des fils ou des fibres une mince couche de gel hydrophile à base de polymérisats ou de copolymérisats de monomères hydrophiles. L'invention concerne également des tissus d'égouttage en fibres synthétiques, éventuellement avec une certaine teneur en fibres naturelles, qui comportent à la surface des fils ou des fibres une mince couche de gel hydrophile, traité avec des moyens pour augmenter l'hydrophilité, le caractère glissant ou l'endurance, de préférence par action de solutions chaudes d-'alcalis forts, d'agents de sulfonation ou de mélanges d'acide sulfurique avec des polyols ou de la glycérine. La présente invention sera mieux comprise à l'aide des exemples suivants non limitatifs. Exemple 1 On fabrique un tamis d'égouttage pour fabriquer des papiers graphiques avec une teneur importante en matière de charge, à partir d'un croisé à quatre lames possédant une densité de channe K = 28/cm, constitué par un fil monofilament en polyester suivant la direction transversale et par un fil multifilament suivant la direction longitudinale. Une fois tissé le tissu est imprégné par pulvérisation, en utilisant une solution d'un copolymérisat hydrophile d'acrylonitrile et d'acrylamide dans du sulfoxyde de diméthyle, avec coagulation ultérieure par l'action d'eau. Le tamis fabriqué de cette manière possède une meilleure capacité d'égouttage que les tamis de ce type utilisés jusqu'ici, grace à la surface fortement hydrophile. Exemple 2 On fabrique un tamis d'égouttage pour fabriquer du papier toilette, avec une teneur élevée en papier de récupération. Le tamis est fabriqué à partir d'un croisé à trois lames possédant une densité de chalne K I 28/cm, constitué par un filé de poil multifilament en polyester aussi bien suivant la direction transversale que suivant la direction longitudinale. Une fois tissé le tissu est imprégné dans un bain constitué par une solution du produit de l'hydrolyse d'un copolymérisat d'acrylonitrile et d'acide acrylique dans de l'acide sulfurique. Le tamis est ensuite passé dans un bain d'eau pour coaguler la couche hydrophile. Le tamis fabriqué de cette manière se caractérise par un colmatage par de la résine nuisible plus faible qu'avec les tamis utilisés jusqu'ici. Exemple 3 On fabrique un tissu de support pour le feutre tissé d'élimination d'eau des presses aspirantes, à partir d'un filé de poil monofilament en polyester suivant la direction longitudinale et d'un retors de fibres en polyamide suivant la direction transversale. Le tissu de support est muni d'une couche d'imprégnation qui est constituée par un copolymérisat hydrophile d'acrylonitrile et d'acrylamide. Cette couche d'imprégnation est traitée par action d'une solution chaude d'hydroxyde de sodium. Le feutre tissé, muni du tissu de support formé de cette manière, se caractérise par un faible colmatage et une durée de vie importante par comparaison avec des feutres tissés du meme type comportant un tissu de support non traité. Exemple 4 On traite un tissu de support pour des feutres tissés tels que dans l'exemple 3 dont la couche d'imprégnation est obtenue par l'action dé glycérine. Le feutre tissé comportant ce tissu de support convient particulièrement bien pour être utilisé dans des presses avec des pressions linéaires importantes. ExemPle 5 On imprègne un tissu non tissé piqué en fibres de polyamide avec un gel hydrophile à base de polyméthacrylate de 2 - hydroxyéthyle. Exemple 6 On procède comme dans l'exemple 5, mais en utilisant pour l'imprégnation un gel hydrophile du type d'un polyacry lamide substitué. Exemple 7 On imprègne un feutre tissé multicouche constitué par un mélange de fibres en polyamide et en polyester, du type à cascade, destiné à être utilisé dans une presse d'une machine à papier, à l'aide d'un gel hydrophile à base de polyacrylonitrile partiellement hydrolysé, au niveau de la couche tournée vers la bande de papier. Comme il va de soi et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes. REVENDICATIONS 1 - Tissu d'égouttage constitué par des fibres synthétiques, éventuellement avec une certaine teneur en fibres naturelles, caractérisé en ce qu'il comporte à la surface des fils ou des fibres une mince couche de gel hydrophile à base de polymérisats ou de copolymérisats de monomères hydrophiles. 2 - Tissu d'égouttage suivant la revendication 1, caractérisé en ce que la mince couche de gel hydrophile à la surface des fils ou des fibres est traitée avec des moyens pour augmenter l'hydrophilité, le caractère glissant ou l'endurance, de préférence par action de solutions chaudes d'alcalis forts, d'agents de sulfonation ou de mélanges d'acide sulfurique avec des polyols ou de la glycérine.